(57)【要約】  電池用の固体高分子電解質が開示される。固体高分子電解質は、リチウム塩を溶媒和することができるポリマー、リチウム塩、およびリチウム塩のアニオンがグラフトされたナノ繊維またはナノ結晶の形態のナノセルロースを含む。ナノ繊維セルロースまたはナノ結晶セルロースは、固体高分子電解質の機械的強度を高め、金属リチウムアノードの表面上の樹枝状結晶の成長を阻害する。
2019533894.tif 000002
【特許請求の範囲】
【請求項１】
リチウム塩のアニオンでグラフトされたナノ結晶セルロース。
【請求項２】
グラフトされたアニオンが、ＳＯ２ＮＬｉＳＯ２Ｒ、ＳＯ２ＣＬｉＲＳＯ２Ｒ、およびＳＯ２ＢＬｉＳＯ２Ｒからなる群から選択されるＬｉ塩である、請求項１に記載のナノ結晶セルロース。
【請求項３】
Ｒが、線状または環状のアルキルまたはアリールまたはフッ素化アルキル、エーテル、エステル、アミド、チオエーテル、アミン、第４級アンモニウム、ウレタン、チオウレタン、シラン、またはこれらの基の混合物の何れかである、請求項２に記載のナノ結晶セルロース。
【請求項４】
Ｒが、水素原子、フッ素原子、塩素原子、ヨウ素原子、または臭素原子の何れかである、請求項２に記載のナノ結晶セルロース。
【請求項５】
リチウム塩のグラフトされたアニオンが、ＬｉＴＦＳＩである、請求項１に記載のナノ結晶セルロース。
【請求項６】
固体高分子電解質が、リチウム塩を溶媒和することができるポリマー、リチウム塩、およびリチウム塩のアニオンがグラフトされたナノ繊維またはナノ結晶の形態のナノセルロースを含む、電池用の固体高分子電解質。
【請求項７】
リチウム塩が、ＬｉＣＦ３ＳＯ３、ＬｉＢ（Ｃ２Ｏ４）２、ＬｉＮ（ＣＦ３ＳＯ２）２、ＬｉＣ（ＣＦ３ＳＯ２）３、ＬｉＣ（ＣＨ３）（ＣＦ３ＳＯ２）２、ＬｉＣＨ（ＣＦ３ＳＯ２）２  ＬｉＣＨ２（ＣＦ３ＳＯ２）、ＬｉＣ２Ｆ５ＳＯ３、ＬｉＮ（Ｃ２Ｆ５ＳＯ２）２、ＬｉＮ（ＣＦ３ＳＯ２）、ＬｉＢ（ＣＦ３ＳＯ２）２、ＬｉＰＦ６、ＬｉＳｂＦ６、ＬｉＣ１Ｏ４、ＬｉＳＣＮ、ＬｉＡｓＦ６、ＬｉＢＦ４およびＬｉＣｌＯ４からなる群から選択される、請求項６に記載の固体高分子電解質。
【請求項８】
ナノ結晶セルロースにグラフトされたアニオンが、ＳＯ２ＮＬｉＳＯ２Ｒ、ＳＯ２ＣＬｉＲＳＯ２Ｒ、およびＳＯ２ＢＬｉＳＯ２Ｒからなる群から選択されるＬｉ塩である、請求項６に記載の固体高分子電解質。
【請求項９】
リチウム塩が、ＬｉＴＦＳＩである、請求項６に記載の固体高分子電解質。
【請求項１０】
Ｒが、線状または環状のアルキル、アリール、フッ素化アルキル、エーテル、エステル、アミド、チオエーテル、アミン、第４級アンモニウム、ウレタン、チオウレタン、シラン、またはこれらの基の混合物の何れかであり、Ｒが、水素原子、フッ素原子、塩素原子、ヨウ素原子、または臭素原子であってよい、請求項８に記載の固体高分子電解質。
【請求項１１】
リチウム塩のアニオンがグラフトされているナノ結晶セルロースとブレンドされたポリ（エチレンオキシド）鎖を含むナノコンポジットからなる、請求項６に記載の固体高分子電解質。
【請求項１２】
複数の電気化学セルを有する電池であって、各電気化学セルが、金属リチウムアノード、カソード、およびアノードとカソードとの間に配置された固体高分子電解質を含み、固体高分子電解質が、リチウム塩を溶媒和することができるポリマー、リチウム塩、およびリチウム塩のアニオンがグラフトされているナノ結晶セルロースを含む、電池。
【発明の詳細な説明】
【技術分野】
【０００１】
本発明はリチウム塩グラフトナノ結晶セルロースに関し、より詳細には、高い機械的抵抗および改良されたイオン伝導性を提供するリチウム塩グラフトナノ結晶セルロースを含有する固体高分子電解質に関する。そのような電解質を用いて製造されたリチウム電池は、より長いサイクル寿命から利益を得る。
【背景技術】
【０００２】
負極としてリチウム金属を用いたリチウム電池は、エネルギー密度に優れる。しかしながら、サイクルを繰り返すと、リチウムイオンがリチウム金属電極の表面に不均一に再めっきされるので、そのような電池では、電池を再充電するときにリチウム金属電極の表面に樹枝状結晶が成長する可能性がある。樹枝状結晶成長を含むリチウム金属アノードの表面の形態変化の影響を最小にするために、リチウム金属電池は、典型的には、本明細書に参照によって組み込まれる米国特許第６，００７，９３５号に記載されるような固体高分子電解質を使用する。多くのサイクルにわたって、たとえ電解質が固体であっても、リチウム金属アノードの表面上の樹枝状結晶は依然として成長して電解質を貫通する可能性があり、負極と正極との間で「ソフトな」短絡を引き起こし、電池性能の低減または不足をもたらし得る。したがって、樹枝状結晶の成長は依然として電池のサイクル特性を低下させる可能性があり、金属リチウムアノードを有するリチウム電池の性能の最適化に関して大きな制限を与える。
【発明の概要】
【発明が解決しようとする課題】
【０００３】
したがって、機械的強度が増加し、金属リチウムアノードの表面上における樹枝状結晶の成長の影響を低減するように、または抑制するように適合された固体電解質の必要性が存在する。
【課題を解決するための手段】
【０００４】
本発明の一態様は、リチウム塩のアニオンをグラフトしたナノ結晶セルロース（ＮＣＣ）を提供することである。好ましい実施形態では、リチウム塩のグラフトアニオンは、ＳＯ２ＮＬｉＳＯ２Ｒ、ＳＯ２ＣＬｉＲＳＯ２ＲまたはＳＯ２ＢＬｉＳＯ２Ｒからなる群から選択されるＬｉ塩である。さらに好ましい実施形態では、リチウム塩のグラフトアニオンはＬｉＴＦＳＩである。
【０００５】
本発明の他の態様は、電池用の固体高分子電解質を提供することであり、固体高分子電解質は、リチウム塩を溶媒和することができるポリマー、リチウム塩、およびリチウム塩のアニオンがグラフトされているナノ繊維またはナノ結晶の形態のナノセルロースを含み、ナノ繊維またはナノ結晶セルロースは、固体高分子電解質の機械的強度を増大させる。グラフトアニオンは、ナノ結晶セルロースと様々なポリマーとの間の相溶性を改善し、それによってポリマーブレンド中のナノ結晶セルロースの分散を改善する。グラフトアニオンはまた、リチウムイオン移動数を増加させることによって電気化学的性能を改善する。固体高分子電解質中のナノセルロースの性能は、イオン伝導性成分をナノセルロースに付加し、一方で固体高分子電解質の機械的強度を改善するイオン基の付与により改善される。
【０００６】
本発明の別の態様は、電池用の固体高分子電解質を提供することであり、固体高分子電解質は、リチウム塩を溶媒和することができるポリマー、リチウム塩、およびリチウム塩のアニオンがグラフトされているナノ繊維またはナノ結晶の形態のナノセルロースを含む。特定の実施形態では、ナノ結晶セルロース（ＮＣＣ）は、ＬｉＴＦＳＩ塩のアニオンでグラフトされている。
【０００７】
本発明の別の態様は、リチウム塩のアニオンがグラフトされているナノ結晶セルロース（ＮＣＣ）とブレンドされたポリ（エチレンオキシド）鎖を含むナノコンポジットを含む、電池用の固体高分子電解質を提供することである。
【０００８】
本発明の別の態様は、複数の電気化学セルを有する電池を提供することであり、各電気化学セルは、金属リチウムアノード、カソード、およびアノードとカソードとの間に配置された固体高分子電解質を含み、固体高分子電解質は、リチウム塩を溶媒和することができるポリマー、リチウム塩、およびリチウム塩のアニオンがグラフトされているナノ結晶セルロースを含み、ナノ結晶セルロースは、固体高分子電解質の機械的強度を高め、金属リチウムアノードの表面上の樹枝状結晶の成長を阻害する。
【０００９】
本発明の実施形態はそれぞれ、上述の目的および／または態様のうちの少なくとも１つを有するが、必ずしもそれらすべてを有するわけではない。上記の目的を達成することを試みることから生じた本発明のいくつかの態様は、これらの目的を満たさないことがあり、かつ／または本明細書に具体的に列挙されていない他の目的を満たすことがあることを理解されたい。
【００１０】
本発明の実施形態の追加および／または代替の特徴、態様、および利点は、以下の説明、添付の図面、および添付の特許請求の範囲から明らかになるであろう。
【００１１】
本発明ならびにその他の態様およびさらなる特徴をよりよく理解するために、添付の図面と共に使用される以下の説明を参照する。
【図面の簡単な説明】
【００１２】
【図１】リチウム金属ポリマー電池を形成する複数の電気化学セルの概略図である。
【図２】ナノ結晶セルロース（ＮＣＣ）上にＬｉＴＦＳＩ塩をグラフトするための３つの特定の合成経路の概略図である。
【図３】図２に示す第１の合成経路（１）のＲＡＦＴ／ＭＡＤＩＸ経路の概略図である。
【図４】図２に示す第１の合成経路（１）のＡＲＴＰ経路の概略図である。
【図５】図２に示す第１の合成経路（１）のＮＭＰ経路の概略図である。
【図６】第２の合成経路（２）に関与する分子Ａの一覧である。
【図７】図２に示す第３の合成経路（３）に関与する分子Ａおよび分子Ｂの化学的表現である。
【発明を実施するための形態】
【００１３】
図１は、集電体２０上に積層された、金属リチウムのシートで作られたアノードまたは負極１４、固体電解質１６、およびカソードまたは正極膜１８をそれぞれが含む複数の電気化学セル１２を有するリチウム金属ポリマー電池１０を概略的に示す。固体電解質１６は、典型的には、アノード１４とカソード１８との間にイオン伝導を提供するためのリチウム塩を含む。リチウム金属のシートは、典型的には、２０ミクロンから１００ミクロンの範囲の厚さを有する。固体電解質１６の厚さは５ミクロンから５０ミクロンの範囲であり、正極膜１８の厚さは、典型的には、２０ミクロンから１００ミクロンの範囲である。
【００１４】
リチウム塩は、ＬｉＣＦ３ＳＯ３、ＬｉＢ（Ｃ２Ｏ４）２、ＬｉＮ（ＣＦ３ＳＯ２）２、ＬｉＣ（ＣＦ３ＳＯ２）３、ＬｉＣ（ＣＨ３）（ＣＦ３ＳＯ２）２、ＬｉＣＨ（ＣＦ３ＳＯ２）２、ＬｉＣＨ２（ＣＦ３ＳＯ２）、ＬｉＣ２Ｆ５ＳＯ３、ＬｉＮ（Ｃ２Ｆ５ＳＯ２）２、ＬｉＮ（ＣＦ３ＳＯ２）、ＬｉＢ（ＣＦ３ＳＯ２）２、ＬｉＰＦ６、ＬｉＳｂＦ６、ＬｉＣｌＯ４、ＬｉＳＣＮ、ＬｉＡｓＦ６、ＬｉＢＯＢ、ＬｉＢＦ４およびＬｉＣｌＯ４から選択されてよい。
【００１５】
電気化学セル１２内の電池１０の内部動作温度は、典型的には４０℃から１００℃の間である。リチウムポリマー電池は、電気化学セル１２をそれらの最適動作温度にするための内部加熱システムを含むことが好ましい。電池１０は、屋内または屋外の広い温度範囲（−４０℃から＋７０℃の間）で使用することができる。
【００１６】
本発明による固体高分子電解質１６は、リチウム塩のアニオンがグラフトされたナノ結晶セルロースとブレンドされたポリエチレンオキシド鎖を含むナノコンポジットから構成される。リチウム塩のアニオンでグラフトされたナノ結晶セルロースは、固体高分子電解質１６の機械的性質を高め、固体高分子電解質のイオン伝導性を改善するために、固体高分子電解質１６のポリエチレンオキシド−Ｌｉ塩複合体への添加剤として用いられる。
【００１７】
ナノ結晶セルロースは、化学木材パルプからコロイド状懸濁液として抽出されるが、バクテリア、セルロース含有海洋生物（例えば、被嚢類）、または綿などの他のセルロース系材料を使用することができる。ナノ結晶セルロースは、結晶性ドメインおよび非晶質ドメインを形成するようにそれら自身を配置するＤ−グルコース単位の鎖からなる。ナノ結晶セルロースは、抽出に使用される原材料に応じて、その物理的寸法が５から１０ｎｍの間の断面と２０から１００ｎｍの間の長さとの範囲にある微結晶を含む。これらの荷電微結晶は、水、または適切に誘導体化されている場合は他の溶媒に懸濁させることができ、または空気、噴霧または凍結乾燥を介して自己組織化して固体材料を形成することができる。乾燥したとき、ナノ結晶セルロースは、ナノメートル範囲（５から２０ｎｍ）の断面を有する平行六面体の棒状構造の凝集体を形成し、一方で、それらの長さは数桁大きい（１００から１０００ｎｍ）ので高アスペクト比が得られる。ナノ結晶セルロースはまた、セルロース鎖の理論的限界に近い高い結晶化度（８０％を超える、そして最も可能性が高いのは８５から９７％の間）を特徴とする。
【００１８】
ナノ結晶セルロース（グラフトされていない）は、正しく分散されている場合、固体高分子電解質１６の機械的強度を高めるが、アノード１４とカソード１８との間のイオン伝導には関与しない。また、充電時および放電時に、リチウムイオンがアノード１４とカソード１８との間の固体高分子電解質１６を通って前後に移動する際にナノ結晶セルロースを迂回しなければならないので、イオン伝導を妨げさえする。
【００１９】
固体高分子電解質１６のイオン伝導に対するナノ結晶セルロースの妨害を軽減するために、リチウム塩のアニオンがナノ結晶セルロース上にグラフトされ、グラフトされたアニオンは、リチウムイオンの移動を妨げる代わりに、固体高分子電解質１６を通って移動するリチウムイオンのイオン伝導経路を提供する。グラフトされたアニオンはまた、リチウムイオン輸送数を増加させることによって固体高分子電解質の電気化学的性能を向上させる。固体高分子電解質中のナノセルロースの挙動は、イオン伝導性成分をナノセルロースに付加し、一方で固体高分子電解質の機械的強度を改善するアニオン性基の付与によって改善される。
【００２０】
前述のリチウム塩のグラフトアニオンは、固体高分子電解質１６のナノ結晶セルロースを通るイオン経路を提供し、それぞれＳＯ２ＮＬｉＳＯ２Ｒ、ＳＯ２ＣＬｉＲＳＯ２Ｒ、またはＳＯ２ＢＬｉＳＯ２Ｒである。Ｒは、線状または環状のアルキルまたはアリールまたはフッ素化アルキル、エーテル、エステル、アミド、チオエーテル、アミン、第４級アンモニウム、ウレタン、チオウレタン、シランまたはこれらの基の混合物であってよい。Ｒは、水素原子、フッ素原子、塩素原子、臭素原子、またはヨウ素原子であってもよい。
【００２１】
リチウム塩をナノ結晶セルロース（ＮＣＣ）にグラフト化するために、多くの合成経路が可能である。例えば、図２に示すように、リチウム塩のアニオンをグラフトするための３つの特定の経路がある。第１の経路（１）は二段階プロセスであり、第一段階が重合剤Ａ−Ｒ−ＢのＮＣＣ−ＯＨへのグラフト化である。第二段階は、リチウムＭＬｉ塩のアニオンを含有するモノマーを重合してＮＣＣ−Ａ−Ｒ−（ＭＬｉ塩）ｎ−Ｂを得る段階である。
【００２２】
第２の合成経路（２）もまた二段階プロセスである。第一段階では、基ＡをＮＣＣ−ＯＨにグラフトしてＣＮＣ−Ｏ−Ａを得る。第二段階では、リチウム塩のアニオンをグラフトしてＮＣＣ−Ｏ−Ｌｉ塩を得る。Ｒは、線状または環状のアルキルまたはアリールまたはフッ素化アルキル、エーテル、エステル、アミド、チオエーテル、アミン、第４級アンモニウム、ウレタン、チオウレタン、シランまたはこれらの基の混合物であってよい。
【００２３】
第３の合成経路（３）は三段階プロセスである。第一段階では、基ＡをＮＣＣ−ＯＨにグラフトしてＮＣＣ−Ａを得る。その後、ＮＣＣ−ＡはＮＣＣ−Ｂに変換される。最後に、リチウム塩のアニオンが形成され、ＮＣＣ−Ｌｉ塩が得られる。
【００２４】
第１の合成経路（１）に関して３つの可能な経路がある。ＲＡＦＴ／ＭＡＤＩＸ（可逆的付加−断片化連鎖移動を介したラジカル付加−断片化連鎖移動／高分子設計）と呼ばれる経路、ＡＴＲＰ（原子移動ラジカル重合）と呼ばれる経路、およびＮＭＰ（ニトロキシド媒介重合）と呼ばれる経路である。図３を参照すると、ＲＡＦＴ／ＭＡＤＩＸ経路の第一段階は、トリチオエステル、ジチオエステル、キサンテート、またはジチオカルバメートであってよい官能基Ｂならびにカルボン酸およびその塩、イソシアネート、チオイソシアネート、オキシラン、スルホン酸およびその塩、ホスホン酸およびその塩のタイプ、またはＮＣＣ−ＯＨのアルコール基と反応することができるハロゲン化物（Ｘ：Ｃｌ、Ｉ、またはＢｒ）の官能基Ａを含む分子を作用させる。ＲＡＦＴ／ＭＡＤＩＸ経路の第二段階は、リチウム塩のアニオンとラジカル重合における反応性基とを有するモノマーのラジカル重合である。ラジカル重合におけるモノマーＭＬｉ塩の反応性基Ｍは、例えばオルト位、メタ位またはパラ位で置換されたビニルフェニル、アクリレート、メタクリレート、アリルまたはビニルであることができる。
【００２５】
図４を参照すると、第２の経路（ＡＴＲＰ）は、ＮＣＣ−ＯＨのアルコール基と反応することができる、カルボン酸またはその塩、イソシアネート、チオイソシアネート、オキシラン、スルホン酸またはその塩、ホスホン酸またはその塩のタイプの官能基Ａと、ハロゲン化物タイプの官能基Ｂであって、ハロゲン化物原子が、フッ素、塩素、臭素、またはヨウ素のいずれかである、官能基Ｂとを含む分子を必要とする。ＡＴＲＰ経路の第二段階は、リチウム塩のアニオンとラジカル重合における反応性基とを有するモノマーのラジカル重合である。ラジカル重合におけるモノマーＭＬｉ塩の反応性基Ｍは、例えばオルト位、メタ位、またはパラ位で置換されたビニルフェニル、アクリレート、メタクリレート、アリルまたはビニルであることができる。
【００２６】
図５を参照すると、第３の経路（ＮＭＰ）は、カルボン酸およびその塩、イソシアネート、チオイソシアネート、オキシラン、スルホン酸およびその塩、ホスホン酸およびその塩、またはＮＣＣ−ＯＨのアルコール基と反応することができるハロゲン化物（Ｘ：Ｃｌ、ＩまたはＢｒ）のタイプの官能基Ａ、およびニトロキシド型（Ｎ−Ｏ結合）の官能基Ｂを含む分子を作用させる。ＮＭＰ経路の第二段階は、リチウム塩のアニオンとラジカル重合における反応性基とを有するモノマーのラジカル重合である。ラジカル重合におけるモノマーＭＬｉ塩の反応性基Ｍは、例えばオルト位、メタ位、またはパラ位で置換されたビニルフェニル、アクリレート、メタクリレート、アリルまたはビニルであることができる。
【００２７】
前述の第２の合成経路（２）は二段階プロセスである。第一段階は、ＮＣＣ−ＯＨと、硫酸（Ｈ２ＳＯ４）、クロロ硫酸（ＨＣｌＳＯ４）、三酸化硫黄（ＳＯ３）、スルファミン酸（ＳＯ３ＮＨ２）または硫酸塩（Ｒ１ＳＯ３；Ｒ１：Ｎａ２またはＭｇまたはＫ２またはＬｉ２またはＢｅ）のタイプの分子Ａとの反応である（図６）。第二段階はリチウム塩のアニオンのグラフト化である。先に得られたＮＣＣ−Ｏ−Ａを、トリフルオロメタンスルホンアミド（Ｒ−ＳＯ２−ＮＨ２）およびＬｉＣＦ３ＳＯ３、ＬｉＢ（Ｃ２Ｏ４）２、ＬｉＮ（ＣＦ３ＳＯ２）２、ＬｉＣ（ＣＦ３ＳＯ２）３、ＬｉＣ（ＣＨ３）（ＣＦ３ＳＯ２）２、ＬｉＣＨ（ＣＦ３ＳＯ２）２、ＬｉＣＨ２（ＣＦ３ＳＯ２）、ＬｉＣ２Ｆ５ＳＯ３、ＬｉＮ（Ｃ２Ｆ５ＳＯ２）２、ＬｉＮ（ＣＦ３ＳＯ２）、ＬｉＢ（ＣＦ３ＳＯ２）２、ＬｉＰＦ６、ＬｉＳｂＦ６、ＬｉＣｌＯ４、ＬｉＳＣＮ、ＬｉＡｓＦ６、ＬｉＢＯＢ、ＬｉＢＦ４およびＬｉＣｌＯ４から選択され得るリチウム塩と反応させる。このようにして、ＮＣＣ−Ｏ−Ｌｉ塩が得られる。
【００２８】
第３の合成経路（３）は三段階プロセスである。第一段階では、ＮＣＣ−ＯＨを、スルホネート型またはトリフレート型Ｒ２−ＳＯ２−Ｒ２の分子Ａ（図７）と反応させる。ここで、Ｒ２は線状または環状のアルキルまたはアリールまたはフッ素化アルキル、エーテル、エステル、アミド、チオエーテル、アミン、チオシアネート、過塩素酸塩、第四級アンモニウム、ウレタン、チオウレタン、シラン、リンもしくはホウ素もしくはフッ素もしくは塩素もしくは臭素もしくはヨウ素、またはこれらの基もしくは原子の混合物；または、水素酸（ハロゲン化水素）Ｈ−Ｘ型のもの；ハロゲン化チオニルＳＯＸ２またはハロゲン化リンＰＸ３（式中、Ｘ：Ｂｒ、Ｃｌ、ＩまたはＦ）であってよい。第二段階は、先に得られたＮＣＣ−Ａと、硫酸塩ＲＳＯ３型の分子Ｂ（図６）との反応であり、ＮＣＣ−ＳＯ３が得られる。Ｒは、線状または環状のアルキルまたはアリールまたはフッ素化アルキル、エーテル、エステル、アミド、チオエーテル、アミン、第４級アンモニウム、ウレタン、チオウレタン、シランまたはこれらの基の混合物であってよい。Ｒは、水素原子、フッ素原子、塩素原子、臭素原子、またはヨウ素原子であってよい。最後の段階で、ＮＣＣ−ＳＯ３を、トリフルオロメタンスルホンアミド（Ｒ−ＳＯ２−ＮＨ２）およびＬｉＣＦ３ＳＯ３、ＬｉＢ（Ｃ２Ｏ４）２、ＬｉＮ（ＣＦ３ＳＯ２）２、ＬｉＣ（ＣＦ３ＳＯ２）３、ＬｉＣ（ＣＨ３）（ＣＦ３ＳＯ２）２、ＬｉＣＨ（ＣＦ３ＳＯ２）２、ＬｉＣＨ２（ＣＦ３ＳＯ２）、ＬｉＣ２Ｆ５ＳＯ３、ＬｉＮ（Ｃ２Ｆ５ＳＯ２）２、ＬｉＮ（ＣＦ３ＳＯ２）、ＬｉＢ（ＣＦ３ＳＯ２）２、ＬｉＰＦ６、ＬｉＳｂＦ６、ＬｉＣｌＯ４、ＬｉＳＣＮ、ＬｉＡｓＦ６、ＬｉＢＯＢ、ＬｉＢＦ４およびＬｉＣｌＯ４から選択され得るリチウム塩と反応させる。このようにして、ＮＣＣ−Ｌｉ塩が得られる。
【００２９】
行われた試験は、リチウム金属電池における固体高分子電解質として、本発明によるリチウム塩のアニオンがグラフトされたナノ結晶セルロースとブレンドされたポリ（エチレンオキシド）鎖を含むナノコンポジットを使用することが、優れた性能と優れたイオン伝導性を有するエネルギー貯蔵装置をもたらすことを示す。本発明の固体高分子電解質は、良好な機械的強度および耐久性、ならびに高い熱安定性も有する。リチウム金属電池におけるこの固体高分子電解質の使用は、リチウムの樹状成長を制限することを可能にし、迅速かつ安全な再充電を可能にする。本発明による固体高分子電解質は、再充電中のリチウムの不均一電着物（樹枝状結晶を含む）の形成を実質的に減少させる。
【００３０】
固体高分子電解質１６は、従来技術の固体高分子電解質よりも強度が高く、したがって、従来技術の高分子電解質よりも薄くすることができた。上記で概説したように、固体高分子電解質１６は５ミクロン程度に薄くてよい。電池内の電解質が薄いほど、エネルギー密度が高い電池が得られる。リチウム塩アニオンでグラフトされたナノ結晶セルロースとポリマーとのブレンドの強度の増加はまた、プロセスにおいて固体高分子電解質１６をより安定にし得る。固体高分子電解質１６は、より引き裂き抵抗が高く、製造工程でしわになりにくい可能性がある。
【００３１】
固体高分子電解質１６の１つの特定の実施形態では、ＰＥＯとリチウム塩は、７０重量％から９０重量％の間のＰＥＯと、１０重量％から３０重量％の間のリチウム塩との比で一緒に混合される。次いで、同じリチウム塩のアニオンでグラフトしたナノ結晶セルロースを、ＰＥＯ−リチウム塩複合体に、７０重量％から９９重量％のＰＥＯ−塩複合体と、および１重量％から３０重量％のグラフト化ナノ結晶セルロースとの比で添加する。例えば、固体高分子電解質１６ブレンドは、７０重量％のＰＥＯ、１５重量％のリチウム塩、および１５重量％のグラフト化ナノ結晶セルロースからなることができる。
【００３２】
本発明の上述の実施形態に対する修正および改良は、当業者には明らかとなり得る。前述の説明は限定的ではなく例示的であることを意図している。さらに、図面に現れる可能性がある様々な構成要素の特徴の寸法は、限定的であることを意味するものではなく、その中の構成要素のサイズは、本明細書の図面に示すことができるサイズとは異なり得る。したがって、本発明の範囲は、添付の特許請求の範囲によってのみ限定されることを意図している。
【符号の説明】
【００３３】
１０  リチウム金属ポリマー電池
１２  電気化学セル
１４  アノードまたは負極
１６  固体電解質
１８  正極膜
２０  集電体
【図１】
2019533894.tif 000003
【図２】
2019533894.tif 000004
【図３】
2019533894.tif 000005
【図４】
2019533894.tif 000006
【図５】
2019533894.tif 000007
【図６】
2019533894.tif 000008
【図７】
2019533894.tif 000009
【国際調査報告】
2019533894.tif 000010
2019533894.tif 000011
2019533894.tif 000012